셀룰로오스 헤이즈 시험 : 코팅 된 PET 필름 을 제조 한 후 , 그 를 주위 온도 및 50 % +/- 10 % 의 상대 습도 에서 24 시간 동안 컨 디셔 닝 되게 하 여 충전 될 수 있 게 하 였 다 . 컨 디셔 닝 후 , " 각각 의 코팅 된 PET 샘플 을 심코 ( Simco ) "" 바이퍼 ( Viper ) "" 정전기 중화 건 ( gun ) 으로 세정 하 여 어떠 한 더스트 도 제거 하 였 다 . 이어서 ", 시그마 케미 칼 컴퍼니 ( 미국 미주리주 세인트 루이스 소재 ) 로부터 의 0 . 35 그램 의 알파 - 셀룰로오스 ( C - 8002 ) 를 코팅 의 상부 에 7 ㎝ 직경 의 면적 으로 적용 하 였 다 . 코팅 된 필름 을 여러 번 앞뒤 로 기울여 셀룰로오스 가 7 ㎝ 직경 의 시험 면적 을 균일 하 게 코팅 하 게 하 였 다 . 이어서 , 과잉 량 의 셀룰로오스 를 털 어 버리 고 , ASTM D 1003 에 따라 코팅 + 셀룰로오스 의 헤이즈 를 측정 하 였 다 .